(57)【要約】  本発明は、細繊維で且つ繊維間の融着を制御することで、高捕集効率で低圧力損失且つ高強力なエレクトレット不織布及びこれを用いてなるエアフィルター濾材を提供することを課題とする。本発明の不織布は、構成する繊維が熱可塑性樹脂からなり、前記繊維が少なくとも第一成分及び第二成分を含み、前記第一成分及び第二成分のいずれか一方、若しくは双方に結晶核剤を含有し、前記第一成分と第二成分の結晶化開始温度の差が５℃以上であり、前記第一成分と第二成分双方の少なくとも一部が繊維表面に露出していることを特徴とする。
2019159654.tif 000002
【特許請求の範囲】
【請求項１】
構成する繊維が熱可塑性樹脂からなり、前記繊維が少なくとも第一成分及び第二成分を含む不織布であって、前記第一成分及び第二成分のいずれか一方、若しくは双方に結晶核剤を含有し、前記第一成分と第二成分の結晶化開始温度の差が５℃以上であり、前記第一成分と第二成分双方の少なくとも一部が前記繊維の表面に露出していることを特徴とする、不織布。
【請求項２】
前記第一成分と第二成分の少なくとも一方の主成分が、ポリプロピレンであることを特徴とする、請求項１に記載の不織布。
【請求項３】
前記第一成分と第二成分の主成分が共にポリプロピレンであることを特徴とする、請求項１または２に記載の不織布。
【請求項４】
前記第一成分と第二成分の主成分が共に全く同一のポリプロピレンであることを特徴とする、請求項１〜３のいずれかに記載の不織布。
【請求項５】
メルトブロー不織布であることを特徴とする請求項１〜４のいずれかに記載の不織布。
【請求項６】
前記第一成分もしくは第二成分に含まれている結晶核剤の濃度が０．００１〜１ｗｔ％であることを特徴とする請求項１〜５のいずれかに記載の不織布。
【請求項７】
エレクトレット化されていることを特徴とする、請求項１〜６のいずれかに記載の不織布。
【請求項８】
請求項１〜７のいずれかに記載の不織布を用いてなる、エアフィルター濾材。
【発明の詳細な説明】
【技術分野】
【０００１】  本発明は、不織布に関するものである。さらに詳しくは、本発明は、通気性に優れたエレクトレット不織布と、そのエレクトレット不織布を用いてなるエアフィルターに好適に用いられる濾材に関するものである。
【背景技術】
【０００２】  従来から、気体中の花粉や塵等を除去するためにエアフィルターが使用されており、そのエアフィルターの濾材として不織布が多く用いられている。【０００３】  ここでエアフィルターに要求される性能は、ミクロなダストを多く捕集することができる、すなわち高い捕集効率を有すること、および、エアフィルター内部を気体が通過する際に抵抗が少ない、すなわち低い圧力損失であることが挙げられる。上記の高い捕集効率を有する濾材を得るためには、不織布を構成する単繊維が細繊度であることが適しているが、その一方で、単繊維を細繊度化するとその単繊維からなる不織布は潰れやすくなり、その不織布の繊維密度が増加することにより圧力損失が高くなるという課題がある。【０００４】  また、低い圧力損失である濾材を得るためには、不織布を構成する単繊維が太繊度であることが適しているが、その一方で、単繊維を太繊度化すると不織布内の繊維表面積が減少してしまい、捕集効率が低下するという課題がある。このように、従来技術におけるエアフィルターに要求される性能において、高い捕集効率を有することと低い圧力損失であることは、相反する関係にある。【０００５】  上記の課題を解決する方法として、不織布をエレクトレット化し、物理的作用に加えて静電気的作用を利用することにより、高捕集効率と低圧力損失を同時に満足させる試みがなされている。【０００６】  例えば、アース電極上に不織布を接触させた状態で、このアース電極と不織布を共に移動させながら、非接触型印加電極で高圧印加を行なって連続的にエレクトレット化するエレクトレット繊維シートの製造方法が提案されている（特許文献１参照。）。その他に、水を繊維に接触させて帯電させる方法として、繊維シートに対して水の噴流もしくは水滴流を不織布内部まで水が浸透するのに十分な圧力で噴霧させてエレクトレット化し、正極性と負極性の電荷を均一に混在させる方法（特許文献２参照。）や、繊維シートをスリット状のノズル上を通過させ、ノズルで水を吸引することにより繊維シートに水を浸透させて、正極性と負極性の電荷を均一に混在させる方法（特許文献３参照。）のような、いわゆるハイドロチャージ法が提案されている。【０００７】  またこれらとは別に、不織布を構成する繊維の高分子重合体に対してヒンダードアミン系、含窒素ヒンダードフェノール系、金属塩ヒンダードフェノール系あるいはフェノール系の安定剤から選ばれた少なくとも１種の安定剤を配合し、かつ１００℃以上の温度における熱刺激脱分極電流からのトラップ電荷量が２．０×１０−１０クーロン／ｃｍ２以上であるという耐熱性エレクトレット材料が提案されている（特許文献４参照。）。【０００８】  さらに、細繊維と太繊維を混合した不織布を形成させることにより、粒子の目詰まりを起きにくくし繊維間の空隙を増やすことによって、圧力損失の上昇を抑制する方法が提案されている（特許文献５および特許文献６参照。）。【０００９】  また別に、メルトフローレイト（ＭＦＲ）の異なるプロピレン系重合体を「サイドバイサイド型」もしくは「偏心芯鞘型」で複合紡糸することで捲縮繊維を製造し、嵩高で通気性の高い不織布を得る方法が提案されている（特許文献７。）。
【先行技術文献】
【特許文献】
【００１０】
【特許文献１】特開昭６１−２８９１７７号公報
【特許文献２】米国特許第６１１９６９１号明細書
【特許文献３】特開２００３−３３６７号公報
【特許文献４】特開昭６３−２８０４０８号公報
【特許文献５】特開平１０−４６４６０号公報
【特許文献６】特開２００６−３７２９５号公報
【特許文献７】国際公開２０１５／１４１７５０号
【発明の概要】
【発明が解決しようとする課題】
【００１１】  上記の特許文献１〜４に記載の提案のように、不織布をエレクトレット化することによって、低い圧力損失を維持しつつ捕集効率をある程度向上させることができるものの、更に低い圧力損失であるフィルターのニーズが高まる現状においては、その効果は充分と言えるものではなかった。【００１２】  また、上記特許文献５〜７に記載の提案のように、細繊維と太繊維を混合したり、捲縮繊維を用いたりすることで、繊維間の空隙を増加させ圧力損失の低い不織布が得られるが、口金孔径やメルトフローレイトの異なる樹脂を用いることで一部に太繊維が混入してしまうため、捕集効率の低い不織布しか得られない。【００１３】  また、さらに付言すると細繊維で繊維間融着を抑制した不織布が得られたとしても、極度に不織布の強力が低下し、後加工での工程通過性に懸念があり実用的ではない。【００１４】  そこで本発明の課題は、上記のような問題点に着目し、高い捕集効率を有し、低い圧力損失でありながらも、さらに高強力である不織布を提供することにある。
【課題を解決するための手段】
【００１５】  本発明は、上記の課題を解決せんとするものであって、本発明の不織布は、構成する繊維が熱可塑性樹脂からなり、前記繊維が少なくとも第一成分及び第二成分を含む不織布であって、前記第一成分及び第二成分のいずれか一方、若しくは双方に結晶核剤を含有し、前記第一成分と第二成分の結晶化開始温度の差が５℃以上であり、前記第一成分と第二成分双方の少なくとも一部が前記繊維の表面に露出している不織布である。  本発明の不織布の好ましい態様によれば、前記第一成分と第二成分の少なくとも一方の主成分が、ポリプロピレンであることである。【００１６】  本発明の不織布の好ましい態様によれば、前記第一成分と第二成分の主成分が共にポリプロピレンであることである。【００１７】  本発明の不織布の好ましい態様によれば、前記第一成分と第二成分の主成分が共に全く同一のポリプロピレンであることである。【００１８】  本発明の不織布の好ましい態様によれば、本発明の不織布がメルトブロー不織布であることである。【００１９】  本発明の不織布の好ましい態様によれば、前記第一成分もしくは第二成分に含まれている結晶核剤の濃度が０．００１〜１ｗｔ％であることである。【００２０】  本発明の不織布の好ましい態様によれば、エレクトレット化されていることである。【００２１】  さらに、本発明は、上記の不織布を用いてなるエアフィルター濾材である。
【発明の効果】
【００２２】  本発明によれば、不織布を構成する繊維を細繊維とすることができ、且つ繊維間の融着を制御することもできるようになり、高い捕集効率を有し、低い圧力損失でありながらも、さらに高強力であるエレクトレット不織布を得ることができる。
【図面の簡単な説明】
【００２３】
【図１】捕集効率および圧力損失の測定装置を示す概略側面図である。
【発明を実施するための形態】
【００２４】  本発明の不織布は、構成する繊維が熱可塑性樹脂からなり、前記繊維が少なくとも第一成分及び第二成分を含む不織布であって、前記第一成分及び第二成分のいずれか一方、若しくは双方に結晶核剤を含有し、前記第一成分と第二成分の結晶化開始温度の差が５℃以上であり、前記第一成分と第二成分の双方の少なくとも一部が前記繊維の表面に露出していることを特徴とする、不織布である。本発明の不織布を構成する繊維は熱可塑性樹脂からなり、少なくとも第一成分及び第二成分を含んでいる。ここで成分とは、熱可塑性樹脂を含む樹脂組成物であり、熱可塑性樹脂単独の場合、熱可塑性樹脂に添加剤を含む場合も含まれる。本発明の不織布を構成する各繊維は、それぞれ異なる２つ以上の樹脂組成物を含む。含まれる樹脂組成物が2つの場合はこれらを「第一成分」、「第二成分」とし、３つ以上の場合は結晶化開始温度の低い方の２つを「第一成分」、「第二成分」とする。本発明の不織布を構成する各繊維において第一成分及び第二成分いずれもがその一部を露出している必要がある。
【００２５】  本発明の不織布は、構成する繊維が熱可塑性樹脂からなり、この繊維が主として非導電性繊維を含んでなるものが好ましい態様である。ここでいう非導電性は、体積抵抗率が１０１２（Ω・ｃｍ）以上であることが好ましく、１０１４（Ω・ｃｍ）以上であることがより好ましい態様である。
【００２６】  主として非導電性繊維を含んでなるとは、不織布中に９０質量％以上の非導電性繊維を含むことを指す。非導電性繊維の含有量は、好ましくは９５質量％以上であり、より好ましくは９７質量％以上である。不織布中の非導電性繊維が９０質量％未満になると、例えば、不織布をエレクトレットした際に十分なエレクトレット性能が得られないことがある。
【００２７】  非導電性繊維の繊維材料としては、例えば、ポリエチレンやポリプロピレン等のポリオレフィン系樹脂、ポリエチレンテレフタレート、ポリトリメチレンテレフタレート、ポリブチレンテレフタレートおよびポリ乳酸等のポリエステル系樹脂、ポリカーボネート系樹脂、ポリスチレン系樹脂、ポリフェニレンサルファイド系樹脂、フッ素系樹脂、ポリスチレンエラストマー、ポリオレフィンエラストマー、ポリエステルエラストマー、ポリアミドエラストマーおよびポリウレタンエラストマー等のエラストマー、およびこれらの共重合体または混合物などからなる樹脂を挙げることができる。
【００２８】  これらの中でも、ポリオレフィン系樹脂が好ましく用いられる。ポリオレフィン系樹脂は、体積抵抗率が高く、また吸水性が低いため、不織布をエレクトレットした際の帯電性および電荷保持性が強いため、これらの効果によって高い捕集効率を達成することができる。
【００２９】  ポリオレフィン系樹脂の種類としては、ポリエチレン、ポリプロピレン、ポリブテンおよびポリメチルペンテン等のホモポリマーなどが挙げられる。また、これらのホモポリマーに異なる成分を共重合したコポリマーや、異なる２種以上のポリマーブレンド品等の樹脂を用いることもできる。これらの中でも、帯電保持性の観点から、ポリプロピレン樹脂およびポリメチルペンテンが好ましく用いられる。また、安価に利用できること、繊維径の細径化が容易という観点から、ポリプロピレン樹脂が好ましく用いられる。
【００３０】  本発明の不織布を構成する各繊維のそれぞれは、第一成分と第二成分を含み、第一成分と第二成分それぞれの少なくとも一部が繊維表面に露出していることを特徴とする。このような特徴を有する繊維構造としては、サイドバイサイド型、偏心芯鞘型、分割型、海島型、アロイ型（一方の成分が他方の成分の中に分散し、かつ、表面に露出しているもの）などがある。これらの中でも第一成分と第二成分を繊維表面に露出させ易い点からサイドバイサイド型が好ましい。第一成分と第二成分の露出割合は後述する繊維間の融着制御の観点から、いずれの成分も繊維表面の面積に対して１０％以上が好ましい。
【００３１】  本発明の不織布を構成する繊維に含まれる第一成分と第二成分の結晶化開始温度の差が５℃以上であるのが好ましい様態である。結晶化開始温度に５℃以上差があることで、繊維間の融着を制御することが可能であり、繊維表面に露出した結晶化開始温度の低い熱可塑性樹脂が繊維間の融着を促進することで不織布の強力を増加させ、結晶化温度の高い熱可塑性樹脂が繊維間の融着を阻害することで嵩高で通気性の高い不織布が得られる。また第一成分と第二成分の結晶化温度が大きく離れすぎると、結晶化開始温度の高い方に紡糸温度を設定する必要があり、結晶化開始温度の低い方の樹脂劣化を引き起こすため、結晶化開始温度の差は１００℃以下が好ましい。
【００３２】  結晶化開始温度に５℃以上の差を設ける手法としては、繊維を構成する第一成分と第二成分のどちらか一方、若しくは双方に、結晶核剤を０．００１〜１．０質量％含有させ、好ましくは０．００５〜０．５質量％含有させるのが好ましい様態である。結晶化核剤を上記質量％含有させることで、繊維を構成する第一成分と第二成分の主成分である熱可塑性樹脂が同一であっても異なっていても結晶化開始温度に５℃以上の差を設けることが可能である。
【００３３】  ここでいう含有量は、例えば次のようにして求めることができる。不織布をメタノール／クロロホルム混合溶液でソックスレー抽出後、その抽出物についてＨＰＬＣ分取を繰り返し、各分取物についてＩＲ測定、ＧＣ測定、ＧＣ／ＭＳ測定、ＭＡＬＤＩ−ＭＳ測定、１Ｈ−ＮＭＲ測定、および１３Ｃ−ＮＭＲ測定で構造を確認する。該結晶核剤の含まれる分取物の質量を合計し、不織布全体に対する割合を求め、これを結晶核剤の含有量とする。結晶核剤の含有量が０．００１質量％未満では、充分に繊維間の融着を阻害することができず通気量上昇率が小さい。一方、結晶核剤の含有量が１．０質量％を超えると、紡糸性が悪化したりコスト的にも不利になったりする。
【００３４】  結晶核剤としては、例えば、ソルビトール系核剤、ノニトール系核剤、キリシトール系核剤、リン酸系核剤、トリアミノベンゼン誘導体核剤、およびカルボン酸金属塩核剤などが挙げられる。
【００３５】  ソルビトール系核剤には、ジベンジリデンソルビトール（ＤＢＳ）、モノメチルジベンジリデンソルビトール（例えば、１，３：２，４−ビス(ｐ−メチルベンジリデン)ソルビトール（ｐ−ＭＤＢＳ））、ジメチルジベンジリデンソルビトール（例えば、１，３：２，４−ビス(３,４−ジメチルベンジリデン)ソルビトール（３,４−ＤＭＤＢＳ））などが含まれ、“Ｍｉｌｌａｄ”（登録商標） ３９８８（ミリケン・ジャパン（株）製）、および“ゲルオール”（登録商標）Ｅ-２００（新日本理化（株）製）などが挙げられる。
【００３６】  ノニトール系核剤には、例えば、１，２，３―トリデオキシ−４，６：５，７−ビス−［（４−プロピルフェニル）メチレン］−ノニトールなどが含まれ、“Ｍｉｌｌａｄ”（登録商標）ＮＸ８０００（ミリケン・ジャパン（株）製）などが挙げられる。
【００３７】  キシリトール系核剤には、例えば、ビス−１，３：２，４−（５’，６’，７’，８’−テトラヒドロ−２−ナフトアルデヒドベンジリデン）１−アリルキシリトールなどが含まれる。また、リン酸系核剤には、例えば、アルミニウム−ビス（４，４’,６,６’−テトラ−ｔｅｒｔ−ブチル−２,２’−メチレンジフェニル−ホスファート）−ヒドロキシドなどが含まれ、“アデカスタブ”（登録商標）ＮＡ−１１（（株）ＡＤＥＫＡ製）や、“アデカスタブ”（登録商標）ＮＡ−２１（（株）ＡＤＥＫＡ製）などが挙げられる。
【００３８】  トリアミノベンゼン誘導体核剤には、例えば、１，３，５−トリス（２，２−ジメチルプロパンアミド）ベンゼンなどが含まれ、“Ｉｒｇａｃｌｅａｒ”（登録商標）ＸＴ３８６”（ＢＡＳＦジャパン(株)製）などが挙げられる。さらに、カルボン酸金属塩核剤には、例えば、安息香酸ナトリウムや、１，２−シクロヘキサンジカルボキシル酸カルシウム塩などが含まれる。
【００３９】  本発明の不織布に含まれる第一成分と第二成分の主成分となる熱可塑性樹脂は上記の通り全く同一のものでも良く、メルトフローレイト（ＭＦＲ）等を変更した同一種のものでもよく、異なる熱可塑性樹脂でも良い。この中でも、エレクトレットした際の帯電性、電荷保持性及び細繊維径化、コストの観点から、第一成分と第二成分のどちらか一方の主成分はポリプロピレンであるのが好ましく、第一成分と第二成分の双方ともにポリプロピレンであるのが更に好ましく、第一成分と第二成分の双方ともに全く同一のポリプロピレンであるのが好ましい。不織布に含まれる第一成分と第二成分の主成分となるとは、第一成分若しくは第二成分中に９０質量％以上を含むことを指す。好ましくは９５質量％以上であり、より好ましくは９７質量％以上である。
【００４０】  本発明の不織布においては、構成する各繊維に含まれる第一成分と第二成分の質量割合について、所望の特性を得るために任意に設定することが可能で、通常９：１〜１：９の範囲で調整できる。
【００４１】  本発明の不織布は、平均単繊維径が０．１〜１５．０μｍである長繊維からなる不織布であることが好ましい。平均単繊維径は、より好ましくは０．３〜７．０μｍであり、さらに好ましくは０．５〜５．０μｍとすることにより、通気性と捕集効率に優れた不織布が得られやすくなる。平均単繊維径が０．１μｍ未満では、不織布内の空隙が広がらず十分な通気性が得られず、さらに、平均単繊維径が１５．０μｍを超えると、不織布内の繊維表面積が減少し、エアフィルター濾材として用いた際に十分な捕集効率が得られない。
【００４２】  また、本発明の不織布の目付は、３〜１００ｇ／ｍ２の範囲であることが好ましい。目付を３〜１００ｇ／ｍ２、好ましくは５〜７０ｇ／ｍ２、より好ましくは１０〜５０ｇ／ｍ２とすることにより、通気性と捕集効率に優れた不織布が得られやすくなる。
【００４３】  本発明の不織布は、上記の結晶核剤の他に、熱安定剤、耐候剤および重合禁止剤等の添加剤を添加することができ、不織布をエレクトレット処理した際の帯電性、電荷保持性をより良好にするという観点から、前記の繊維材料にヒンダードアミン系添加剤または／およびトリアジン系添加剤を少なくとも１種類含有することが好ましい態様である。
【００４４】  ヒンダードアミン系化合物としては、例えば、ポリ［(６−（１，１，３，３−テトラメチルブチル）イミノ−１，３，５−トリアジン−２，４−ジイル)（（２，２，６，６−テトラメチル−４−ピペリジル）イミノ）ヘキサメチレン（（２，２，６，６−テトラメチル−４−ピペリジル）イミノ）］（ＢＡＳＦ・ジャパン（株）製、“キマソーブ”（登録商標）９４４ＬＤ）、コハク酸ジメチル−１−（２−ヒドロキシエチル）−４−ヒドロキシ−２，２，６，６−テトラメチルピペリジン重縮合物（ＢＡＳＦジャパン（株）製、“チヌビン”（登録商標）６２２ＬＤ）、および２−（３，５−ジ−ｔ−ブチル−４−ヒドロキシベンジル）−２−ｎ−ブチルマロン酸ビス（１，２，２，６，６−ペンタメチル−４−ピペリジル）（ＢＡＳＦジャパン（株）製、“チヌビン”（登録商標）１４４）などが挙げられる。
【００４５】  また、トリアジン系添加剤としては、例えば、ポリ［（６−（１，１，３，３−テトラメチルブチル）イミノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］（ＢＡＳＦジャパン（株）製、“キマソーブ”（登録商標）９４４ＬＤ）、および２−（４，６−ジフェニル−１，３，５−トリアジン−２−イル）−５−（（ヘキシル）オキシ）−フェノール（ＢＡＳＦジャパン（株）製、“チヌビン”（登録商標）１５７７ＦＦ）などを挙げることができる。
【００４６】  上記のヒンダードアミン系添加剤および／またはトリアジン系添加剤の添加量は、不織布の質量に対して、好ましくは０．５〜５質量％であり、より好ましくは０．７〜３質量％である。添加量をこの範囲とすることにより、エレクトレット化した際に優れた捕集効率が得られやすくなる。
【００４７】  次に、本発明の不織布の製造方法について説明する。
【００４８】  本発明の不織布は、例えば、次の方法により製造することができる。
【００４９】  まず、繊維を構成する異なる熱可塑性樹脂（熱可塑性樹脂組成物）の調製を行う。これらのうち２つが第一成分および第二成分として用いられる。熱可塑性樹脂(熱可塑性樹脂組成物）は、前記したとおり、１つの熱可塑性樹脂が単独で用いられたものであっても、複数の熱可塑性樹脂が均一に混合されたものであってもよく、また熱可塑性樹脂には結晶核剤や熱安定剤、耐候剤および重合禁止剤等の添加剤が含まれていてもよい。但し、少なくとも１つの熱可塑性樹脂組成物には結晶核剤が含まれている。樹脂の混合方法や添加剤の混合方法に特に制限はなく、公知の手法を用いて構わない。例えば熱可塑性樹脂材料と添加剤を混練する方法としては、紡糸機の押出機ホッパーにこれらを混合して供給し、押出機内で混練りし、直接口金へ供給する方法や、あらかじめ、熱可塑性樹脂材料と添加剤を混練押出機や静止混練機等で混練りしてマスターチップを作製する方法が挙げられる。
【００５０】  より具体的には例えば、まず、第一成分として熱可塑性樹脂材料を第一の押出機内で溶融して口金部に供給する。次に、第二成分として熱可塑性樹脂材料と結晶核剤とを混練した後に、第二の押出機内で溶融して口金部に供給し、前記第一成分と第二成分を口金部で混合した後、繊維を作製し、不織布を製造する。不織布を製造する方法としては、従来公知の技術を用いることができ、メルトブロー法やスパンボンド法を用いることができる。なかでも、メルトブロー法では、複雑な工程を必要とせず、数μｍの細繊維を容易に得ることができ、高い捕集効率を達成しやすくすることができる。  次いで、この不織布に対して、エレクトレット化処理を実施することができる。エレクトレット化処理は、不織布単層でも、他のシートと積層した積層不織布も実施することができる。
【００５１】  本発明の不織布をエレクトレット化する方法としては、例えば、特許文献１（特開昭６１−２８９１７７号公報）や特許文献２（米国特許第６１１９６９１号明細書）、および特許文献３（特開２００３−３３６７号公報）に記載の方法を用いることができる。
【００５２】  本発明のエアフィルター濾材は、本発明の不織布からなる。本発明の不織布から、本発明のエアフィルター濾材を得る方法としては、不織布とそれよりも剛性の高いシートを湿気硬化型ウレタン樹脂などをスプレー法で散布して貼り合わせる方法や、熱可塑性樹脂、熱融着繊維を散布し熱路を通して貼り合わせる方法（例えば、特開２００４−８２１０９号公報に記載の方法）を用いることができる。
【００５３】  本発明のエアフィルター濾材は、エアフィルター全般、中でも空調用フィルター、空気清浄機用フィルター、および自動車キャビンフィルターの高性能用途に好適である。
【実施例】
【００５４】次に、実施例に基づき本発明を具体的に説明する。ただし、本発明はこれらの実施例のみに限定されるものではない。【００５５】  （１）不織布の目付：  タテ×ヨコ＝１５ｃｍ×１５ｃｍのメルトブロー不織布の質量を、１サンプルについて測定した。得られた値を１ｍ２当たりの値に換算し、小数点以下第１位を四捨五入して、不織布の目付（ｇ／ｍ２）を算出した。【００５６】  （２）平均単繊維径：  平均単繊維径については、不織布の幅方向３点（側端部２点と中央１点）、それを長手方向５ｃｍおきに５点、合計１５点から、３ｍｍ×３ｍｍの測定サンプルを１５個採取し、走査型電子顕微鏡で倍率を１０００〜３０００倍に調節して、採取した測定サンプルから繊維表面写真を各１枚ずつ、計１０枚を撮影した。写真の中の繊維直径（単繊維径）がはっきり確認できる繊維について単繊維径を測定し、平均した値の小数点以下第２位を四捨五入して平均単繊維径とした。【００５７】  （３）不織布の通気量：  通気量測定機（ＴＥＸＴＥＳＴ社製ＦＸ３３００）を使用して、測定圧１２５Ｐａ、測定面積３８ｃｍ２の条件で不織布の通気量を３点測定し、その平均値から小数点以下第２位を四捨五入し、通気量（ｃｃ／ｃｍ２／ｓｅｃ）とした。【００５８】  （４）結晶化開始温度：  示差走査熱量計（ＴＡ Ｉｎｓｔｒｕｍｅｎｔｓ社製Ｑ１０００）を用いて、次の条件で測定し、冷却過程の発熱ピーク開始温度を、測定対象の結晶化開始温度とした。 ・測定雰囲気：窒素流（５０ｍｌ／分）  ・温度範囲 ：−５０〜２００℃  ・冷却速度 ：１０℃／分  ・試料量 ：５ｍｇ。【００５９】  （５）引張強力（Ｎ／５ｃｍ）：  ＪＩＳ  Ｌ１９０６に準じ、幅５ｃｍ×長さ３０ｃｍの試料を不織布の幅の中央部から幅方向２点、長手方向２点の合計４箇所で切り取り、引張試験機を用い、つかみ間隔２０ｃｍ、引張速度１０ｃｍ／ｍｉｎで測定し、引張強度を求めた。【００６０】  （６）捕集効率：  不織布の長さ方向３カ所で、タテ×ヨコ＝１５ｃｍ×１５ｃｍの測定用サンプルをそれぞれ１つずつ（計３つ）採取し、それぞれのサンプルについて、図１に示す捕集効率測定装置を用いて捕集効率を測定した。この図１の捕集効率測定装置は、測定サンプルＭをセットするサンプルホルダー１の上流側に、ダスト収納箱２を連結し、下流側に流量計３、流量調整バルブ４およびブロワ５を連結している。また、サンプルホルダー１にパーティクルカウンター６を使用し、切替コック７を介して、測定サンプルＭの上流側のダスト個数と下流側のダスト個数とをそれぞれ測定することができる。【００６１】  捕集効率の測定にあたっては、ポリスチレン０．３０９Ｕ  １０％溶液（メーカー：ナカライテスク(株)）を蒸留水で２００倍まで希釈し、ダスト収納箱２に充填する。次に、測定サンプルＭを、サンプルホルダー１にセットし、風量をフィルター通過速度が４．５ｍ／分になるように、流量調整バルブ４で調整し、粒径０．３〜０．５μｍの粒子のダスト濃度を１万〜４万個／２．８３×１０−４ｍ３（０．０１ｆｔ３）の範囲で安定させ、測定サンプルＭの上流のダスト個数Ｄおよび下流のダスト個数ｄをパーティクルカウンター６（リオン社製、ＫＣ−０１Ｄ）で１個の測定サンプル当り３回測定���、ＪＩＳ  Ｋ  ０９０１（１９９１）「気体中のダスト試料捕集用ろ過材の形状、寸法並びに性能試験方法」に基づいて、下記の計算式を用いて、０．３〜０．５μｍ粒子の捕集効率（％）を求めた。３つの測定サンプルの平均値を算出し、小数点第２位を四捨五入して最終的な捕集効率（％）とした。【００６２】  捕集効率（％）＝〔１−（ｄ／Ｄ）〕×１００（ただし、ｄは下流のダストの３回測定トータル個数を表し、Ｄは上流のダストの３回測定トータル個数を表す。）（メルトブロー不織布）  ［実施例１］  第一成分の熱可塑性樹脂原料として、メルトフローレイトが８５０ｇ／１０分のポリプロピレン樹脂にヒンダードアミン系化合物“キマソーブ”（登録商標）９４４（ＢＡＳＦジャパン（株）製）を１質量％含む樹脂と、第二成分として、前記樹脂に結晶核剤“Ｉｒｇａｃｌｅａｒ”（登録商標）ＸＴ３８６（（株）ＢＡＳＦジャパン(株)製））を０．０３質量％含む樹脂を用いた。【００６３】  第一成分の樹脂を第一の押出機の原料ホッパーに、第二成分の樹脂を第二の押出機の原料ホッパーに投入し、サイドバイサイド用口金から第一成分と第二成分を８：２の質量割合で吐出し、メルトブロー法により、ノズル温度が２７５℃、エア温度が３００℃、エア圧力が０．１６ＭＰａの条件で噴射して作製した繊維を捕集し、コンベア速度を調整することによって、目付が２５ｇ／ｍ２のメルトブロー不織布を得た。【００６４】  このメルトブロー不織布に対してエレクトレット化処理を行い、エレクトレット不織布を得た。エレクトレット不織布の各測定値と算出値を、表１に示す。【００６５】  ［実施例２］  実施例１において用いた第一成分の樹脂を第二の押出機の原料ホッパーに、実施例１において用いた第二成分の樹脂を第一の押出機の原料ホッパーに投入し、第一成分と第二成分を２：８の質量割合で吐出したこと以外は、実施例１と同様の方法によりエレクトレット不織布を得た。【００６６】  得られたエレクトレット不織布について、各特性値を測定した。得られた結果を、表１に示す。【００６７】  ［実施例３］  実施例１において用いた第二成分の樹脂の結晶核剤を“アデカスタブ”（登録商標）ＮＡ−２１（（株）ＡＤＥＫＡ(株)製））に変更し、０．３質量％含ませたこと以外は実施例１と同様の方法によりエレクトレット不織布を得た。【００６８】  得られたエレクトレット不織布について、各特性値を測定した。得られた結果を、表１に示す。【００６９】  ［実施例４］  実施例３において用いた第一成分の樹脂に結晶核剤“Ｉｒｇａｃｌｅａｒ”（登録商標）ＸＴ３８６（（株）ＢＡＳＦジャパン(株)製））を０．０３質量％含ませ、ノズル温度を２８５℃、エア温度を３１０℃にしたこと以外は実施例３と同様の方法によりエレクトレット不織布を得た。【００７０】  得られたエレクトレット不織布について、各特性値を測定した。得られた結果を、表１に示す。【００７１】  ［比較例１］実施例１において用いた第一成分の樹脂のみを第一、第二の押出機双方に投入したこと以外は、実施例１と同様の方法によりエレクトレット不織布を得た。【００７２】  得られたエレクトレット不織布について、各特性値を測定した。得られた結果を、表１に示す。【００７３】  ���比較例２］実施例１において用いた第二成分の樹脂のみを第一、第二の押出機双方に投入したこと以外は、実施例１と同様の方法によりエレクトレット不織布を得た。【００７４】  得られたエレクトレット不織布について、各特性値を測定した。得られた結果を、表１に示す。【００７５】  ［比較例３］  実施例１において用いた第一成分の樹脂のみを第一押出機に投入し、単繊維用口金を用いたこと以外は、実施例１と同様の方法によりエレクトレット不織布を得た。【００７６】  得られたエレクトレット不織布について、各特性値を測定した。得られた結果を、表１に示す。【００７７】  ［比較例４］  比較例３において用いた第二成分の樹脂のみを第一押出機に投入したこと以外は、比較例３と同様の方法によりエレクトレット不織布を得た。【００７８】  得られたエレクトレット不織布について、各特性値を測定した。得られた結果を、表１に示す。【００７９】  ［比較例５］  実施例１において用いた第二成分の樹脂にポリエチレンテレフタレート樹脂を用い、第一成分と第二成分を７：３の質量割合で吐出し、ノズル温度を２９５℃、エア温度を３２０℃に調整したこと以外は実施例１と同様の方法によりエレクトレット不織布を得た。【００８０】  得られたエレクトレット不織布について、各特性値を測定した。得られた結果を、表１に示す。【００８１】
【表１】
2019159654.tif 000003
【００８２】  表１から明らかなように、本発明の実施例１〜４に記載の不織布は、高い引張強力を維持しながら高通気量となっていることが分かる。【００８３】  これに対し、結晶核剤を含有していない成分のみとした比較例１、３に記載のメルトブロー不織布は、実施例１〜４に記載のメルトブロー不織布および実施例５に記載のスパンボンド不織布に対して、同等の引張強力であるものの、低通気量となった。また、結晶核剤を添加した成分のみとした比較例２、４に記載のメルトブロー不織布は実施例１〜４に記載のメルトブロー不織布に対して同等の通気量となったが、極度に低い引張強力となり実用に耐えるものではなかった。【００８４】  また、ポリプロピレン樹脂以外の主成分を用いた比較例５に記載のメルトブロー不織布は高い引張強力を維持しながら高通気量となっているが、実施例１〜４に記載のメルトブロー不織布に対して低い捕集効率となった。（スパンボンド不織布）  ［実施例５］  サイドバイサイド用口金を用いて、スパンボンド法により、ノズル温度２３５℃で紡糸した以外は実施例１と同様の方法によりエレクトレット不織布を得た。得られたエレクトレット不織布について、各特性値を測定した。得られた結果を、表２に示す。【００８５】  ［比較例６］実施例５において用いた第一成分の樹脂のみを第一押出機に投入し、単繊維用口金を用いたこと以外は、実施例５と同様の方法によりエレクトレット不織布を得た。【００８６】  得られたエレクトレット不織布について、各特性値を測定した。得られた結果を、表２に示す。【００８７】
【表２】
2019159654.tif 000004
【００８８】  表２から明らかなように、本発明の実施例５に記載の不織布は、結晶核剤を含有していない成分のみとした比較例６に比べ、捕集効率も高く、高い引張強力を維持しながら高通気量となっていることが分かる。【００８９】  以上のように本発明では、結晶化温度に５℃以上差のある成分をそれぞれ繊維表面に配置することによって、高い捕集効率を有し、低い圧力損失でありながらも、さらに高強力であるエレクトレット不織布が得られる。
【符号の説明】
【００９０】１：サンプルホルダー２：ダスト収納箱３：流量計４：流量調整バルブ５：ブロワ６：パーティクルカウンター７：切替コック８：圧力計Ｍ：測定サンプル
【図１】
2019159654.tif 000005
【国際調査報告】
2019159654.tif 000006
2019159654.tif 000007
2019159654.tif 000008
2019159654.tif 000009